ИЗОЦИАНАТНЫЕ ФУНКЦИОНАЛЬНЫЕ ПОЛИМЕРНЫЕ КОМПОНЕНТЫ И ПОЛИУРЕТАНОВЫЕ ИЗДЕЛИЯ, ИЗГОТОВЛЕННЫЕ ИЗ РЕЦИКЛИРОВАННЫХ ПОЛИУРЕТАНОВЫХ ИЗДЕЛИЙ, И СООТВЕТСТВУЮЩИЕ СПОСОБЫ ИХ ИЗГОТОВЛЕНИЯ

1. Способ изготовления изоцианатного функционального полимерного компонента, прчем способ включает:
изготовление первой смеси посредством смешивания рециклированного полиуретанового изделия в твердой форме и первого изоцианатного компонента, имеющего изоцианатные функциональные группы;
нагревание первой смеси до температуры, достаточной для преобразования рециклированного полиуретанового изделия в твердой форме в рециклированное полиуретановое изделие в жидкой форме; и
взаимодействие рециклированного полиуретанового компонента в жидкой форме с первым изоцианатным компонентом при достаточной температуре в течение достаточного времени для образования изоцианатного функционального полимерного компонента,
при этом содержание изоцианатных функциональных групп (содержание NCO) изоцианатного функционального полимерного компонента составляет более чем нулевое и менее чем содержание NCO первого изоцианатного компонента, причем содержание NCO изоцианатного функционального полимерного компонента и содержание NCO первого изоцианатного компонента в каждом случае определяют согласно стандарту ASTM D2572.
2. Способ по п. 1, в котором содержание NCO изоцианатного функционального полимерного компонента составляет на 2-98 массовых процентов менее чем содержание NCO первого изоцианатного компонента.
3. Способ по п. 2, в котором содержание NCO изоцианатного функционального полимерного компонента составляет от 1 до 47 массовых процентов в пересчете на общую массу изоцианатного функционального полимерного компонента.
4. Способ по п. 1, в котором стадия изготовления первой смеси включает:
предоставление рециклированного полиуретанового изделия в твердой форме; и
смешивание рециклированного полиуретанового изделия и первого изоцианатного компонента, имеющего изоцианатные функциональные группы.
5. Способ по п. 4, в котором предоставленное рециклированное полиуретановое изделие находится в неизмельченной твердой форме, и при этом способ дополнительно включает стадию измельчения рециклированного полиуретанового изделия с образованием измельченного рециклированного полиуретанового изделия в твердой форме перед стадией смешивания измельченного рециклированного полиуретанового изделия и первого изоцианатного компонента, имеющего изоцианатные функциональные группы.
6. Способ по п. 1, в котором температура составляет от 50 до 300 градусов Цельсия.
7. Способ по п. 1, в котором температура составляет от 50 до 300 градусов Цельсия, и время составляет от 1 до 48 часов.
8. Способ по п. 1, в котором изоцианатный функциональный полимерный компонент имеет вязкость, составляющую от 5 до 10000 сантипуаз при 25 градусов Цельсия при измерении в соответствии со стандартом ASTM D2196.
9. Способ по п. 1, дополнительно включающий удаление нерастворимых твердых частиц из изоцианатного функционального полимерного компонента после стадии взаимодействия рециклированного полиуретанового компонента в жидкой форме с первым изоцианатным компонентом.
10. Способ по п. 1, в котором рециклированное полиуретановое изделие включает рециклированное пенополиуретановое изделие.
11. Способ по п. 1, в котором рециклированное полиуретановое изделие включает рециклированное изделие из эластичного пенополиуретана.
12. Способ по п. 1, в котором рециклированное полиуретановое изделие включает рециклированное изделие из жесткого пенополиуретана.
13. Способ по любому из пп. 1-12, в котором рециклированное полиуретановое изделие включает рециклированное изделие из термопластического полиуретана (TPU).
14. Изоцианатный функциональный полимерный компонент, изготовленный способом по любому из пп. 1-13.
15. Способ изготовления полиуретанового изделия, причем способ включает:
изготовление изоцианатного функционального полимерного компонента по п. 14;
предоставление второго изоцианатного компонента, идентичного или отличающегося от первого изоцианатного компонента;
предоставление реакционноспособного по отношению к изоцианату компонента, имеющего гидроксильные функциональные группы, способные реагировать с изоцианатными функциональными группами изоцианатного функционального полимерного компонента и второго изоцианатного компонента;
изготовление второй смеси посредством смешивания предоставленного второго изоцианатного компонента и предоставленного изоцианатного функционального полимерного компонента и реакционноспособного по отношению к изоцианату компонента; и
взаимодействие изоцианатных функциональных групп изоцианатного функционального полимерного компонента и второго изоцианатного компонента с гидроксильными функциональными группами реакционноспособного по отношению к изоцианату компонента с образованием полиуретанового изделия.
16. Способ изготовления пенополиуретанового изделия, причем способ включает:
изготовление изоцианатного функционального полимерного компонента по п. 14;
предоставление второго изоцианатного компонента, идентичного или отличающегося от первого реакционноспособного по отношению к изоцианату компонента;
предоставление реакционноспособного по отношению к изоцианату компонента, имеющего гидроксильные функциональные группы, способные реагировать с изоцианатными функциональными группами изоцианатного функционального полимерного компонента и второго изоцианатного компонента;
изготовление второй смеси посредством смешивания предоставленного второго изоцианатного компонента и предоставленного изоцианатного функционального полимерного компонента и реакционноспособного по отношению к изоцианату компонента; и
взаимодействие изоцианатных функциональных групп изоцианатного функционального полимерного компонента и второго изоцианатного компонента с гидроксильными функциональными группами реакционноспособного по отношению к изоцианату компонента в присутствии пенообразующего агента с образованием пенополиуретанового изделия.
17. Способ по п. 15 или 16, в котором молярное соотношение изоцианатных функциональных групп изготовленного изоцианатного функционального полимерного компонента и предоставленного второго изоцианатного компонента к гидроксильным функциональным группам предоставленного реакционноспособного по отношению к изоцианату компонента составляет от 0,95:1 до 1,30:1.
18. Способ по п. 15 или 16, в котором изготовленный изоцианатный функциональный полимерный компонент составляет от 1 до 99 массовых процентов общей объединенной массы второй смеси.
19. Способ по п. 15 или 16, в котором второй изоцианатный компонент отличается от первого изоцианатного компонента и включает ароматический изоцианат, алифатический изоцианат, уретониминный полимер, изоцианатный форполимер и любую их комбинацию.
20. Полиуретановое изделие, изготовленное способом по любому из пп. 15-19.
21. Пенополиуретановое изделие, изготовленное способом по любому из пп. 16-19.